САМОВЫРАВНИВАЮЩАЯСЯ БЕТОННАЯ СМЕСЬ

1. Порошок, содержащий в мас.%:
(a) от 94% до 99% частиц по меньшей мере одного огнеупорного материала, основным компонентом или компонентами которого являются оксид алюминия и/или диоксид циркония, и/или диоксид кремния;
(b) от 1% до 6% гидравлического цемента;
(c) от 0 до 0,03% органических волокон;
(d) необязательно от 0,075% до 1%, предпочтительно от 0,1% до 1%, поверхностно-активного вещества и
(e) необязательно ускоритель схватывания,
при этом фракция частиц, обладающих размером менее 40 мкм, распределена в мас.% относительно массы порошка следующим образом:
- фракция <0,5 мкм: ≥4%
- фракция <2 мкм: ≥5%,
- фракция <10 мкм: ≥16%
- фракция <40 мкм: 29-45%,
и доля диоксида циркония во фракции частиц с размером менее 10 мкм, называемых «мелкими фракциями», находится в диапазоне от 35 мас.% до 75 мас.% относительно общей массы указанной фракции.
2. Порошок по п.1, содержащий от 0,075% до 1% поверхностно-активного вещества и/или содержащий ускоритель схватывания.
3. Порошок по п.1, в котором доля диоксида циркония в мелких фракциях составляет более 40%, но менее 60%.
4. Порошок по п.1, в котором частицы указанного порошка распределены следующим образом в мас.%:
- фракция <0,5 мкм: ≥5%
- фракция <2 мкм: ≥8% и/или
- фракция <10 мкм: ≥22% и/или
- фракция <40 мкм: ≥30%.
5. Порошок по п.1, в котором частицы указанного порошка распределены следующим образом в мас.%:
- фракция <0,5 мкм: ≤6,5%
- фракция <2 мкм: ≥10% и/или
- фракция <10 мкм: ≥35% и/или
- фракция <40 мкм: ≤40%.
6. Порошок по п.1, в котором частицы указанного порошка распределены следующим образом в мас.%:
- фракция <2 мкм: ≥13%
- фракция <10 мкм: 24%-34%.
7. Порошок по п.1, в котором частицы указанного порошка распределены следующим образом в мас.%:
- фракция <2 мкм: ≤18%.
8. Порошок по п.1, обладающий следующим массовым составом в совокупности более 95%:
2
3
- AlO: 40%-65%
2
- ZrO: 20%-45%
2
- SiO: 8%-20%.
9. Порошок по п.1, обладающий следующим массовым составом:
2
3
- AlO: ≥45% и/или
2
- ZrO: ≥25% и/или
2
- SiO: ≤15%.
10. Порошок по п.1, обладающий следующим массовым составом:
2
3
- AlO: ≤60% и/или
2
- ZrO: ≤40% и/или
2
- SiO: ≥12%.
11. Порошок по п.1, обладающий следующим массовым составом:
2
3
- AlO: ≥50% и/или
2
- ZrO: ≥30%.
2
3
2
2
12. Порошок по п.8, в котором AlO+ZrO+SiO≥97%.
13. Порошок по п.1, содержащий от 3% до 5% кварцевой пыли.
14. Порошок по п.1, в котором доля диоксида кремния во фракции частиц, обладающих размером менее 500 мкм, меньше или равна 16 мас.% относительно массы указанной фракции.
15. Порошок по п.1, в котором доля диоксида кремния во фракции частиц, обладающих размером менее 40 мкм, меньше или равна 14,5 мас.% относительно массы указанной фракции.
16. Порошок по п.1, в котором гидравлический цемент (b) составляет от 3 мас.% до 5 мас.% указанного порошка.
17. Порошок по п.1, в котором поверхностно-активное вещество представляет собой модифицированный поликарбоксилатный эфир.
18. Порошок по п.1, в котором фракция частиц, обладающих размером менее 500 мкм, представляет более 50 мас.% указанного порошка.
19. Порошок по п.1, в котором фракция частиц, обладающих размером от 40 мкм до 500 мкм, составляет от 15 до 30% относительно массы указанного порошка.
20. Способ изготовления выдержанного и спеченного бетона, включающий следующие последовательные стадии:
1) получение порошка;
2) активация указанного порошка для получения свежеприготовленной бетонной смеси;
3) укладка указанной свежеприготовленной бетонной смеси;
4) выдерживание указанной свежеприготовленной бетонной смеси для получения выдержанного бетона; и
5) спекание указанного выдержанного бетона, при этом в указанном способе на стадии (1) указанный порошок представляет собой порошок по любому из пп.1-19, и на стадии (3) свежеприготовленную бетонную смесь заливают и ее не подвергают процедуре вибрации перед выдерживанием.
50
21. Способ по п.20, в котором на стадии (1) исходные материалы, содержащие более 90 мас.% диоксида циркония и обладающие средним размером D менее 10 мкм, используют в качестве источника диоксида циркония в мелких фракциях.
22. Способ по п.20, в котором на стадии (2) указанный порошок активируют путем добавления к нему воды количеством от 5,1 до 8,2 мас.% относительно массы указанного порошка.
23. Способ по п.20, в котором на стадии (3) свежеприготовленную бетонную смесь перекачивают насосом, создающим давление всасывания, равное 180 бар или меньше, и/или переносят в место заливки путем отекания под действием силы тяжести по желобу.
24. Способ по п.20, в котором на стадии (3) свежеприготовленную бетонную смесь заливают таким образом, что выдержанный и спеченный бетон формирует пол стеклоплавильной печи.